(57)【特許請求の範囲】
【請求項１】
非磁性基体上に形成され、保磁力Ｈｃが４７．７ｋＡ／ｍ〜５５．７ｋＡ／ｍの磁気記録層上に、該磁気記録層の色相を完全に隠蔽する合計膜厚１０μｍ以上の非磁性層が積層された磁気記録媒体において、前記磁気記録層は六方晶フェライト磁性体を含有し、角形比が０．９０以上、０．９９以下、かつＳＦＤが０．０１以上、０．２０以下であって、平均再生出力および分解能が同時にそれぞれ８０％以上１３０％以下および７０％以上と成るように残留磁束密度を調整して製造したことを特徴とする磁気記録媒体。
【請求項２】
非磁性基体と磁気記録層との間に接着剤層を有することを特徴とする請求項１記載の磁気記録媒体。
【請求項３】
非磁性基体上に積層された磁気記録層を含む層が転写工程によって形成されたことを特徴とする請求項１、２記載の磁気記録媒体。
【請求項４】
磁気記録媒体が磁気カード用もしくは通帳用であることを特徴とする請求項１、２、３記載の磁気記録媒体。
【発明の詳細な説明】
【０００１】
【発明の属する技術分野】
本発明は、磁気記録媒体に関し、特にクレジット・カード、銀行用キャッシュカード等、カード状の磁気記録媒体、及び銀行通帳、郵便預金通帳等の通帳状の磁気記録媒体（磁気ストライプ付き通帳）に関するものである。さらにそのような磁気記録媒体を転写工程を経て製造する際使用する転写用積層体に関するものである。
【０００２】
なお本発明において、磁性層と磁気記録層は同等の意味を持つものとして用いる。
【０００３】
なお本発明の磁気カード用磁気記録媒体とは、広くはカード状の形状をなした磁気記録媒体、及び該媒体を転写工程を経て作製するのに使用される転写用磁気記録媒体等の媒体を含むものであるが、特に狭義には磁気カードとして使用され、カード状の基体にストライプ状等の磁気記録層を含む積層体を形成した媒体であり、磁気データの入出力を可能とした媒体のことである。
【０００４】
また、本発明の通帳用磁気記録媒体とは、広くは磁気ストライプ付きの通帳として用いられる媒体及び、該媒体を転写工程を経て作製するのに使用される、転写用磁気記録媒体等の媒体を含むものであるが、特に狭義には通帳として使用され、冊子状の非磁性支持体に、ストライプ状等の磁気記録層を含む積層体を形成した磁気ストライプ付きの媒体であり、文字データの入力の他、磁気データの入出力をも可能とした媒体のことである。
【０００５】
また転写用磁気記録媒体とは、転写用の仮支持体上に磁気記録層を含む積層体を形成した媒体であり、転写工程を経て他の基体に積層体を転写させ、磁気カードや磁気ストライプ付き通帳等の磁気記録媒体の製造に用いられる媒体の総称であり、原反、シート、テープ等種々の形状のものが存在する。
【０００６】
【従来技術】
クレジット・カード、銀行用キャッシュカード等に使用されているプラスチック製磁気カードは、一般に塩化ビニールシート等の熱可塑性プラスチックからなるカード基体上の片面もしくは両面の一部もしくは全体に磁気記録層（磁性層）が形成されている。
【０００７】
一方、銀行通帳、郵便貯金用通帳に使用される使用明細記録用通帳は、一般に紙製の小冊子状の形態を成し、冊子の前表紙または後表紙の片面もしくは両面の一部または全面に磁気記録層が形成されている。
【０００８】
これらの磁気記録層は磁気記録層のみ、あるいは磁気記録層を含む他の層とともに転写用磁気記録媒体を用いた転写工程によって形成することができる。
【０００９】
しかしながら、これらの磁気記録層は、もともと磁性粉の色から由来する黒又は茶系色を呈しており、カード面における文字、図案等の印刷領域を制限し、かつデザインの自由度を制約するため、カード、通帳等の審美性の低下をもたらし、または高意匠性の妨げとなってきた。
【００１０】
このような問題に鑑み、現在までに以下の２つの方法によりカードの審美性の向上、意匠性の向上が計られている。
【００１１】
一つは転写法により磁気記録層を形成する場合、その転写用積層体の転写用基体である仮支持体と磁気記録層との間に、あらかじめ積層体の一部として着色層を積層しておき、転写工程で磁性層と着色層とを同時に転写して、転写後に磁性体の色が着色層に被覆されて表面に出ないようにする転写型カラー磁気テープ方式であり、もう一つは磁気記録層を形成したカード用非磁性基体上全面に着色層、文字、図案等の模様層及び保護層を形成することで、完全に磁気ストライプを隠してしまう隠蔽カード方式である。
【００１２】
一方銀行通帳、郵便貯金用通帳等においては、現在までに通帳の磁気層上に着色層を設ける方法により通帳の審美性の向上、意匠性の向上が計られている。
【００１３】
特にカードに関する後者の隠蔽カード方式の方法は、前者に比べて磁気カードのデザインの自由度がより大きいため、磁気記録層をカードのおもて面側に有するＪＩＳ  Ｘ  ６３０２付属書に規定される「おもて面磁気ストライプ付き識別カード｛保磁力：５２ｋＡ／ｍ（６５０エルステッド）｝」に準拠したカードに多く用いられ、これに関わるカード作成方法等が数多く提案されている。
【００１４】
しかしながらこの隠蔽カード方式による方法では、審美性、意匠性の向上のため、磁気記録層上に着色層、模様層、保護層等の多数の非磁性層が形成されるため、磁気ヘッドと磁気記録層との間隔は従来の保護層１層または転写型カラー磁気テープの場合の着色層一層分の厚さ、０．５〜５μｍに比べて大きくなる事が避けられず、磁気記録層上の非磁性層の総膜厚みは通常５〜２０μｍの範囲となる。
【００１５】
通帳用の磁気記録媒体であっても事情は同様であって、審美性、意匠性の向上のため、磁気記録層上に着色層、模様層、保護層等の多数の非磁性層が形成されるため、磁気ヘッドと磁気記録層との間隔は従来の保護層１層または転写型カラー磁気テープの場合の着色層一層分の厚さ、０．５〜５μｍに比べて大きくなる事が避けられず、磁気記録層上の非磁性層の総膜厚みは通常５〜２０μｍの範囲となる。
【００１６】
磁気記録では、磁気ヘッドと磁気記録層との間隙が広くなると、スペーシングロスのため記録再生出力が低下し、磁気記録媒体としての記録再生特性を保持できなくなる。
【００１７】
そのため、従来は着色層、模様層、保護層等の非磁性層の総厚みが増すのに合わせ磁気記録層の膜厚を厚くして、磁気記録媒体表面に存在する有効磁束密度を大きくし、これにより非磁性層の厚みが増したことによる再生出力の損失分を補って、磁気カード、磁気ストライプ付き通帳等の再生出力を規格に適応させる方法が一般的に行われている。
【００１８】
実際、再生出力は、ヘッドを横切る磁気記録媒体表面の有効磁束数に依存し、さらにこの有効磁束数は、磁気記録層中の磁気記録方向に垂直な面を横切る残留磁束数の大きさに依存する。このため、膜厚が厚くなると残留磁束数も増え、それらの媒体表面への寄与分が増えるため、磁気記録媒体表面の有効磁束数も増加する。従って、磁気記録層中の残留磁束密度の幅方向分布が均一なら、磁気記録媒体単位幅あたりの残留磁束の数（φｒ、単位：Ｗｂ／ｍ）を測定、算出することによって、ヘッドに電圧を誘起する磁気記録媒体表面の有効磁束数の大きさを規定できる。事実、磁性材料の変更や磁気記録層の膜厚の増加などで、このφｒを増加させることによって、非磁性層の厚みによって低下した再生出力を補うことを行っている。
【００１９】
しかしながら、磁気カードのもう一つの重要な特性である分解能については、磁気記録層上の非磁性層の膜厚ばかりでなく、磁気記録層自体の膜厚の増加によっても低下する。これは、非磁性層による「スペーシング損失」及び磁気記録層の膜厚増加による「媒体厚み損失」等各種の損失の増加により、特に周波数の高い領域の出力損失が大きくなるため、異なる周波数における出力電圧比で表されるところの分解能が低下するからである。このため非磁性層の厚みに合わせ磁気記録層の膜厚を増加させ磁気記録媒体表面の有効磁束数を増加させる上記の方法では、前述の「おもて面磁気ストライプ付き識別カード」に規定される特性のうちの分解能が悪化し、７０％以上の規格を満たせなくなるという問題を有していた。
【００２０】
通帳用の磁気ストライプには、プラスチック製磁気カードのような公な規格が存在しないものの、磁気カードと同じ記録密度、記録方式、さらには同様な信頼性、耐久性が要求されること等から、実質的にはＪＩＳ  Ｘ  ６３０２「磁気ストライプ付き識別カード」と同じく７０％以上の分解能が要求される。このため、通帳用磁気記録ストライプ部分の審美性、意匠性追求した結果、着色層、模様層等の非磁性層の層厚が厚くなるとこの規格を満足できないという問題を有していた。
【００２１】
ここで、分解能とは、２０磁束反転／ｍｍ｛５００磁束反転／インチ（５００ｂｐｉと略記）｝の記録密度における再生出力信号の平均せん頭出力電圧と、８磁束反転／ｍｍ｛２００磁束反転／インチ（２００ｂｐｉと略記）｝の記録密度における再生出力信号の平均せん頭出力電圧との比によって定義されるものである。
【００２２】
このように非磁性層の膜厚増加に伴う分解能低下という状況が、磁気カードもしくは通帳類の意匠上の自由度を阻害するため、磁気記録層上の非磁性層が厚くなっても分解能の低下が少ない磁気記録層、又は同一の非磁性層の厚みであっても従来品より高い分解能を有し、意匠上の設計自由度を妨げない磁気記録層が求められていた。
【００２３】
この点、ビデオ用、オーディオ用等、通常の磁気記録媒体の磁気記録層に用いられる磁性材料としては、従来、高性能化を目指して種々の改良がなされており、試みられた磁性粉の種類も多い。しかしながら、このような知見を、隠蔽層等の膜厚の厚い非磁性層を磁気記録層上に有する磁気カード、磁気ストライプ付き通帳のような磁気記録媒体、もしくはそれらの製造に使用する転写用磁気記録媒体について適用し、その特性改良の点から有効性を検証したり、最適設計範囲を確定したりした例はまれである。
【００２４】
例えば、このような問題を解決するため、特開平３−２４８３２５号公報には、強磁性金属粉末を磁気記録層に用いることが提案されている。
【００２５】
上記公報に記された方法は、再生出力の向上の点で非常に有力である。しかし、磁気カード製造時には、磁気記録層が１５０℃程度の高温にさらされるため、上記強磁性金属粉末を用いた媒体では、媒体の酸化変化のため磁気特性が維持しにくいという問題があり、また磁気カード、もしくは磁気ストライプ付き通帳に要求される耐酸性、耐候性が不十分である等の理由からも、上記の強磁性金属粉末を用いる方法よりもさらに安定な方法が求められていた。
【００２６】
【発明が解決しようとする課題】
すなわち本発明の目的とするところは、磁気記録層を完全に隠蔽するような厚い隠蔽層等の非磁性層を採用して、ヘッドと磁気記録層のスペーシングロスを大きくしたとしても、依然として高い再生出力と分解能を保持する磁気記録媒体を提供し、これにより磁気記録層上の非磁性層の膜厚を厚くすることを可能にし、これら磁気記録媒体の設計自由度を高めることで、従来より意匠性が高く、かつ審美性に優れた磁気カードもしくはストライプ付き通帳の製造を可能にすることである。
【００２７】
【課題を解決するための手段】
上記の目的は下記の本発明によって達成される。すなわち上記目的は、非磁性基体上の全面または一部にコーティング、または転写工程によって形成された磁気記録層を有し、その上にカード全面を覆い磁気記録層の色相を完全に隠蔽する着色層、模様層等の非磁性層が積層された磁気記録媒体において、該磁気記録層の角形比が０．９０以上、０．９９以下、かつＳＦＤが０．０１以上、０．２０以下、より好ましくは角形比が０．９１以上で、０．９９以下、かつＳＦＤが０．０１以上、０．１４以下であって、平均再生出力および分解能が同時にそれぞれ８０％以上１３０％以下および７０％以上と成るように残留磁束密度を調整して製造した磁気記録媒体を用いることによって達成されるものであり、さらには該磁気記録媒体の転写工程を経て形成される媒体の製造に用いられる転写用積層体であって、層構成が、転写用基体である仮支持体上に剥離層を兼ねた保護層を有し、更にその上に着色層と磁気記録層、もしくは模様層と着色層と磁気記録層がこの順に積層された構成を持つ磁気カードもしくは通帳製造用の転写用積層体において、上記の磁気記録層の角形比が０．９０以上、０．９９以下、かつＳＦＤが０．０１以上、０．２０以下、より好ましくは角形比が０．９１以上で、０．９９以下、かつＳＦＤが０．０１以上、０．１４以下であって、平均再生出力および分解能が同時にそれぞれ８０％以上１３０％以下および７０％以上と成るように残留磁束密度を調整して製造した転写用磁気記録媒体を用いることによって達成される。
【００２８】
上記磁気記録媒体や転写用積層体である磁気記録媒体の角形比は０．９０以上であれば１に近ければ近いほど好ましく、上限は１未満とも表記できようが、現実的な実現可能性を考慮すればその上限は０．９９以下とするのが妥当であり、またＳＦＤについても０．２０以下であれば小さければ小さいほど好ましく、その下限を『０より大きいこと』とも表記できるが、上記同様現実的な数値を考慮すれば０．０１以上とするのが妥当である。
【００２９】
さらに磁気記録媒体として、六方晶フェライト磁性体を用いることによって、より容易に磁気記録層の角形比とＳＦＤを高性能化し得ることがわかり、しかもそのような磁性粉を用いた結果形成される隠蔽層付きのカード用磁気記録媒体、通帳用磁気記録媒体が、再生出力、分解能の点で特にすぐれており、環境安定性、耐候性もすぐれたものであることがわかった。
【００３０】
角形比やＳＦＤに関する高特性の出やすい、六方晶フェライト磁性体を磁気記録媒体に用いた例は多いが、それらをさらに本発明のように高特性化し、しかも隠蔽層付きの磁気カード用磁気記録媒体や隠蔽層付きの通帳用磁気記録媒体、及びそれらを製造するのに用いる転写用磁気記録媒体に適用した例はこれまでになかったものである。
【００３１】
また本発明の上記のような磁気カード用磁気記録媒体、通帳用磁気記録媒体は、特に保磁力Ｈｃが４７．４ｋＡ／ｍ以上５５．７ｋＡ／ｍ以下であることによって、従来の磁気カードや通帳との互換性を保持し、従来のエンコーダ及び端末によって十分機能しうるためさらに望ましいものである。
【００３２】
ここでＳＦＤとは、図１０に示す通り、Ｂ−Ｈカーブの立ち上がりの傾きを表している。この傾きが急峻であることは、Ｈｃの分布が狭いことを示しており、より急激に磁化反転が起こりやすいと考えられる。
【００３３】
磁気カード用や通帳用の磁気記録媒体への磁気記録は、記録情報を”１”、”０”の２値情報に変換後、ＦＭ方式、ＲＺ方式、ＮＲＺ方式、ＮＲＺ−Ｉ方式、ＰＥ方式等により符号化された方形波信号を磁気ヘッドに印加することで、カード上に８．２７ビット／ｍｍ（２１０ｂｐｉ）、５．９１ビット／ｍｍ（１５０ｂｐｉ）、４．１３ビット／ｍｍ（１０５ｂｐｉ）、３．９４ビット／ｍｍ（１００ｂｐｉ）、２．９５ビット／ｍｍ（７５ｂｐｉ）、または１．９７ビット／ｍｍ（５０ｂｐｉ）の平均記録密度の記録を行っている。
【００３４】
また再生時には、再生ヘッドによって磁気記録層からの漏れ磁束の変化に応じたパルス電圧をヘッドに巻かれたコイルに発生させる。先に分解能の定義において言及されたせん頭出力電圧とはこのときの最大出力電圧である。
【００３５】
従って、良好な磁気記録のための好ましい記録再生特性としては、再生出力のせん頭出力電圧が高いことが重要であるが、それのみならず、その再生出力の時間分解能が高くパルス間の分離の良い事もまた重要であって、これは前述のＪＩＳＸ６３０２付属書にも規定されている通りである。せん頭出力電圧については前述の通り、磁気記録媒体表面の有効磁束数の大きさに依存するが、一方再生パルスの立ち上がり、パルス幅にも依存しており、結局は、時間分解能が高いほど再生出力の立ち上がりが早くなり、せん頭出力電圧もより大きくなる。この点からも時間分解能が磁気カード用もしくは通帳用の磁気記録媒体に関して特に重要な特性であることがわかる。
【００３６】
発明者等は、上記の隠蔽層付きの磁気カード用もしくは通帳用の磁気記録媒体の分解能の向上と、隠蔽層の膜厚増加に伴う分解能低下の改良について検討の結果、磁気カード用もしくは通帳用磁気記録媒体の電磁変換特性について以下のことを見いだした。
【００３７】
すなわち、本発明に示したような、ＳＦＤが小さく、保磁力Ｈｃの分布が狭い磁気記録媒体にあっては、信号記録時における急激な磁化反転が起こりやすいので、再生出力波形の立ち上がりも急峻となり、再生パルス波形同士の分離が良く、高い分解能を示す。磁気カードもしくは通帳上の磁気ストライプへの信号記録は前述のようにパルス記録であり、高分解能特性はこれら磁気記録媒体に非常に重要な特性である。
【００３８】
さらにこのような高分解能の磁気記録媒体に特徴的な再生出力の特性は、磁気記録層上に隠蔽層等の非磁性層が介在するときにあっても、分解能の低い磁気記録媒体に比較して十分にその改良効果が維持され得るものである。
【００３９】
さらに、再生波形出力の大きさに関しても、磁気記録媒体の磁気記録層の角形比が高いほど、ＳＦＤの値が小さいほど、その波形が急峻となるため、その尖頭出力電圧が高くなる。このような低ＳＦＤ、高角形比の特性の磁気記録媒体を用いることで、たとえ磁気記録層上の隠蔽層などの非磁性層の膜厚が厚くなったときでも、同程度の残留磁束密度を持った従来のＳＦＤ、角形比の値の磁性媒体に比べると、より大きな再生出力が得られる。このため、分解能低下という欠点のある、磁気記録層の膜厚増加という対処法への依存度が低く、結果的に高い分解能を維持したままで厚い非磁性層に対応することが出来る。
【００４０】
このように角形比及びＳＦＤについて、特許請求の範囲に示した数値範囲を満たす磁気記録媒体は、再生出力と分解能という磁気カードもしくは磁気ストライプ付き通帳に必要とされる特性の両面からその向上をもたらすものである。
【００４１】
すなわち、本発明による磁気記録媒体の磁気記録層は、従来の磁気記録媒体の磁気記録層に比べて、磁気記録媒体そのものが高い分解能を示すものであり、磁気記録層上に形成される非磁性層の膜厚増加に起因する分解能の低下があったとしても、従来の磁気記録層よりも優れた分解能を示す。このため装飾性向上等を目的として、磁気記録層上に施される印刷等の非磁性層の付加、またはそれに類似するその他非磁性層の付加などを行うための設計上の自由度を高める事ができる。このため、従来より意匠性が高く審美性に優れた磁気カードの製造が可能となる。
【００４２】
またさらに、同程度の残留磁束密度を持つ他の媒体に比べ、再生出力自体も向上するため、非磁性層の膜厚増加に起因する出力低下をも同時に補うことができる。
【００４３】
【発明の実施の形態】
以下、本発明の実施例の一つである隠蔽方式の磁気カードもしくは通帳について図１、図２の断面図を参照し、詳細に説明する。
さらに次に本発明の、磁気カード、磁気ストライプ付き通帳等の磁気記録媒体、もしくはこれら磁気記録媒体の転写工程を経た製造に用いられる転写用磁気記録媒体の各構成材料について詳細に説明する。
【００４４】
磁気カードの基体１ａ、１ｂ，２ａ，２ｂは、例えばポリ塩化ビニル−酢酸ビニル共重合体、ポリ塩化ビニル、あるいはポリエステル樹脂を主体とし、図の如く４枚（１枚または数枚の場合もある）のシートが熱融着され形成されている。
基体の厚みに関しては日本工業規格（ＪＩＳ  Ｘ６３０１）”識別カード”によって定められており最大０．８０ｍｍ最小０．６８ｍｍの範囲である。
【００４５】
また磁気カードの基体のおもて面の全面または一部に情報記録用の磁気記録層３（磁気記録領域）が形成され、更にその外側に着色層４、文字、図案等の模様層５、保護層６が形成されている。
また、うら面には、各種印刷手段により、文字、図案等の模様層７が施され、基体２ｂの透明シートにより、これらの模様層部分が保護されている。
更に、必要に応じて、この透明シート上に国際規格（ＩＳＯ／ＩＥＣ  ７８１１／２、７８１１／６）に定められて磁気ストライプ８が形成されている。
【００４６】
模様層７を有するカード基体は、あらかじめ２ｂ上に模様層を塗布、転写等で形成した基体を、他の基体１ａ，１ｂ，２ａ等と融着することにより得ることができる。
【００４７】
磁気カードの基体１ａ，１ｂ，２ａ，２ｂには公知のものがいずれも使用できる。例えば、ポリ塩化ビニル−酢酸ビニル共重合体、ポリ塩化ビニル系樹脂、ポリエステル系樹脂、ポリカーボネート樹脂、ポリプロピレン樹脂、アクリロニトリル−ブタジエン−スチレン共重合体、木材、紙等が使用できるが、強度があり、繰り返し使用に耐えられるものがより好ましい。
【００４８】
磁気カードの基体は、通常、厚み２５０μｍの白色不透明のコアシート１ａ，１ｂの２枚を厚み１００μｍの透明なオーバーシート２ａ，２ｂの各１枚でコアシートの両面をサンドイッチし熱プレスする事により加熱圧着し熱融着され形成されるが、コアシート、オーバーシートの厚みは完成したカードの総厚みが前記の日本工業規格（ＪＩＳ  Ｘ６３０１）”識別カード”の規格内であれば特に限定するものではない。
【００４９】
またオーバーシート２ａ上に形成される磁気記録層３の形成方法には、一般に２種類の方式がある。
【００５０】
ひとつは基体上に直接に磁気記録層用の磁気塗料を塗布することにより形成する「ダイレクト塗布方式（図３）」であり、もう一つは、転写用基体である仮支持体フィルム９上に剥離層あるいは、剥離層を兼ねた保護層を介してたとえばストライプ状に磁気記録用塗料を塗布し、しかる後に前記の基体上にこのストライプ部分の磁気記録層３を含む層を転写接着させてカード基体上に磁気ストライプを形成する、いわゆる「転写方式（図４）」である。
【００５１】
一方磁気ストライプ付きの通帳については、  通帳の基体９は、例えば布クロスを基布とし、表面平滑性の良好な樹脂塗装で、塗布加工した磁気通帳用クロス紙等が使用される。
この基体９を冊子の表紙として、前表紙と後表紙の片方もしくは両方の一部または全面に磁気記録層、磁気ストライプ３が形成される。
更に、審美性、意匠性の向上の観点から、磁気記録層３を覆い通帳の全面、一部に磁気記録層の色相を隠蔽する着色層４、模様層５、保護層６が形成されている。
【００５２】
次に本発明の通帳用磁気ストライプの各構成材料について詳細に説明する。
【００５３】
通帳の基体９は一般的に前述の磁気通帳用クロス紙の使用が指定されているが、表面は磁気ストライプの貼り付けに適合し、かつ、表面平滑性の良好な樹脂塗装で、塗布加工した磁気通帳用クロス紙等が使用され、特に磁気ストライプ貼り付け面（クロス紙）の表面粗さは、中心線平均表面粗さで２０μｍ以下が望ましい（但し、磁気ストライプの貼り付け強度の面からは１５μｍ以下がより望ましい）通帳の基体９は、例えば布クロスを基布とし、表面平滑性の良好な樹脂塗装で、塗布加工した磁気通帳用クロス紙等が使用される。
【００５４】
磁気記録層の形成方法には、磁気カードの構成に関する説明で前述と同様に「ダイレクト塗布方式（図３）」、「転写方式（図４）」の２種類の方式を用いることが出来る。
以下磁気記録層の形成方法について述べる。
【００５５】
カード用磁気記録媒体、通帳用磁気記録媒体の「ダイレクト塗布方式（図３）」、「転写方式（図４）」に用いられる磁気塗料は共通に使用でき、バインダー樹脂としては、一般塗料用樹脂ならこれらを広く使用することが可能である。例えば、ブチラール樹脂、塩化ビニル−酢酸ビニル共重合体樹脂、ウレタン樹脂、ポリエステル樹脂、セルロース系樹脂、アクリル樹脂、スチレン−マレイン酸共重合体樹脂等が挙げられ、特にスルホン酸金属塩基を含有する塩化ビニル系樹脂は磁性体の分散性が優れる点で特に望ましい。更にこれらの樹脂に、必要に応じてニトリルゴム等のゴム系樹脂あるいはウレタンエラストマー等を添加することもできる。また、イソシアネート化合物を用いて熱硬化することもできる。
【００５６】
また、磁性粉末が上記樹脂中に分散されてなる分散物中に、必要に応じて、界面活性剤、シランカップリング剤、可塑剤、ワックス、シリコーンオイル等の助剤類、更にはカーボンブラックその他のフィラー類を添加することもできる。
【００５７】
ここで、本発明に使用される磁性粉には、γ−Ｆｅ２Ｏ３、Ｃｏ被着γ−Ｆｅ２Ｏ３、Ｆｅ３Ｏ４、Ｃｏ被着Ｆｅ３Ｏ４、ＣｒＯ２、Ｂａフェライト、Ｓｒフェライト、Ｐｂフェライト、Ｃａフェライト等の従来公知の磁性粉が使用できるが、このうちの一般式ＭＯ・６Ｆｅ２  ０３  （ＭはＢａ，Ｓｒ，Ｐｂ，Ｃａから選ばれた少なくとも１つの金属元素）で表わされ、更にはその三価のＦｅの一部を平均価数が３である金属元素で置換したような、いわゆる六方晶フェライト磁性体が、本発明で必要とする角形比、ＳＦＤを安定的にかつ容易に得られる点でより好ましい。
【００５８】
更に使用する六方晶フェライトは、ＢＥＴ値が３ｍ２／ｇ以上であり、望ましくは、ＢＥＴ値が４．０ｍ２／ｇ以上１０．０ｍ２／ｇ以下であることが望ましい。ＢＥＴが上記より小さい場合、平板状磁性体の配列に粗密むらが生じやすく、その結果、消去ノイズが大きくなる為、好ましくない。また、ＢＥＴ値が１０．０ｍ２／ｇ以上であると磁性粉の分散・配向が難しくなり本発明における要件を満たしにくくなる。また、磁気カードに記録される信号の記録密度は比較的低いことからもこの範囲が適当である。
【００５９】
ここで、比表面積（ＢＥＴ）とは、モノソーブ直読式比表面積測定装置を使用し、試料に対する窒素ガス等の吸・脱着特性を利用したＢＥＴ一点法の原理で表面積を求めたものである。
【００６０】
上記六方晶フェライトとしては、共沈−焼成法、水熱合成法、ガラス結晶化法等いずれの方法で製造されたものでも利用できる。
【００６１】
本発明に使用される磁気塗料に使用する溶剤としては、例えばアセトン、メチルエチルケトン（ＭＥＫ）、メチルイソブチルケトン（ＭＩＢＫ）、シクロヘキサノン等のケトン系溶剤、酢酸メチル、酢酸エチル、酢酸ブチル等のエステル系溶剤、メタノール、エタノール、プロパノール等のアルコール系溶剤、ヘキサン、ベンゼン、トルエン、キシレン等の炭化水素、グリコールジメチルエーテル、グリコールモノエチルエーテル、ジオキサン、テトラヒドロフラン等のエーテル系溶剤等を挙げることができ、これらの溶剤は、２種類以上を混合して使用することもできる。
【００６２】
磁気記録層用塗布液は、例えば上記磁性粉末、バインダー樹脂、有機溶剤、及び必要に応じてその他の成分を混練分散機により混練分散することにより得ることができる。
塗布液その他添加剤、及び各成分比率、配合方法に関しては、公知の知見を用いることができる。
【００６３】
磁気記録層用塗布液を作製するための混練分散にあたっては、各種の混練分散機を使用することができる。この混練分散機としては、例えば二本ロールミル、三本ロールミル、ボールミル、ペブルミル、ヘンシェルミキサー、コボルミル、トロンミル、サンドミル、サンドグラインダー、セグバリアトライター、高速インペラー分散機、高速ストーンミル、高速度衝撃ミル、ディスパー、高速ミキサー、ホモジナイザー、超音波分散機、オープンニーダー、連続ニーダー、加圧ニーダー等が挙げられる。
【００６４】
カード用もしくは通帳用の磁気記録媒体は、オーディオテープやビデオテープのような磁気記録媒体と比較して長波長で記録が行われる。従って、その出力は使用する磁性粉の磁化量あるいは磁気記録層の厚さにほぼ比例する。データの安定性の確保、高出力化への対応のため、磁気記録層の膜厚は厚くする必要がある。このため磁気記録層の膜厚は５μｍを越えて１００μｍ以下の範囲が好ましく、更に好ましい範囲は５μｍを越えて２０μｍ以下である。磁気記録層の厚さが５μｍ以下になるとカード状磁気記録媒体としては出力不足となるので好ましくなく、一方２０μｍ以上では、再生出力の分解能が低下し好ましくない。
【００６５】
磁気記録層の塗布に於いては、特に制限は無く公知の塗布方式を使用して良く、磁気塗料を所定量塗布後、磁性粉の磁化容易方向が磁気記録層の塗布長手方向になるよう配向処理を行って乾燥を行う。
【００６６】
この磁気記録層の塗布方式としては、特に制限はなく、公知の塗布方式を使用して良く、単層または複数層構成の磁気記録媒体の製造に使用される方法に準じて製造することができ、例えばグラビア方式、リバース方式、エアドクターコーター方式、ブレードコーター方式、エアナイフコーター方式、スクイズコーター方式、含浸コーター方式、トランスファロールコーター方式、キスコーター方式、キャストコーター方式、スプレイコーター方式、ダイ方式等を使用できる。
【００６７】
配向方法は、公知の方式、例えば反発対向永久磁石、ソレノイド型電磁石等を用いることが出来る。磁場強度としては１０００〜６０００Ｇの範囲が好ましい。
【００６８】
以上「ダイレクト塗布方式」による磁気記録層の形成方法について記載したが、磁気記録層の形成方法は以上に限定されるわけではなく、形成された磁気記録層の角形比を０．９０以上、かつＳＦＤを０．２０以下とする方法であれば、上記方法に限らず用いることが可能である。
【００６９】
次に「転写方式（図４）」により磁気記録層を形成する場合に使用する図４に示される転写用積層体の構成材料について説明をする。
【００７０】
転写方式の磁気記録媒体（いわゆる転写用積層体）に用いる事ができる転写用基体としての仮支持体１０としては公知のものがいずれも使用できる。例えば、ポリエチレンテレフタレート、ポリエチレン−２、６−ナフタレート等のポリエステル類、ポリプロピレン等のポリオレフィン類、セルローストリアセテート、セルロースダイアセテート等のセルロース誘導体、ポリアミド、ポリカーボネート等のプラスチック等を挙げることができる。中でも抗張力や耐熱性を兼ね備えたポリエチレンテレフタレート等が好ましい。
【００７１】
転写用基体である仮支持体１０の厚みには特に制限はないが、通常３〜１００μｍ、好ましくは５〜５０μｍである。
【００７２】
また、カード基体上もしくは通帳基体上に転写方式にて磁気記録層を形成する場合、転写用積層体には必要に応じて図５に示すように、磁気記録層３を塗布した後に、カード基体との接着性を向上させる目的で感熱接着剤層１２を形成してもよく、また転写用基体１０と磁気記録層３の間に剥離層１１を設けても良い。
同転写用積層体はこれを一定の幅に裁断し、転写用テープとして使用する事もできる。
【００７３】
上記の接着剤層１２に使用する感熱接着性を示す樹脂としては、６０℃以下では粘着性をもたず、９０℃以上で溶融するもので、例えば、塩化ビニルと酢酸ビニルとの共重合体、あるいは、更にビニルアルコール、無水マレイン酸あるいはアクリル酸などを加えた共重合体等の塩化ビニル系樹脂；ポリエステル樹脂；アクリル樹脂；ポリイミド樹脂；ポリウレタン樹脂等を挙げることができる。
【００７４】
また、接着剤層１２に用いることの出来る感熱接着剤層用塗料は、感熱接着性を示す樹脂を、溶剤に対する樹脂の質量％で３〜２０％で溶剤に溶解させ、混合攪拌して調整する。
【００７５】
更に転写用積層体の剥離層１１は、転写によって他の層と共に転写用基体である仮支持体フィルム１０より剥離し、転写された各層の最表層として表面保護の機能をも有する層である。剥離層１１を構成する物質としては、例えば、セルロース系樹脂、ポリビニルブチラール樹脂、エポキシ樹脂、フェノール樹脂、ポリエステル樹脂、ポリウレタン樹脂、アクリル樹脂、ポリメチルメタクリレート及びその共重合体、メラミン樹脂等及びこれらの樹脂の混合物を挙げることができる。
【００７６】
更に、剥離層中には、必要に応じて、皮膜改質剤として大豆レシチン、フタル酸系可塑剤、マイクロシリカ、あるいはワックス等を添加することもできる。
【００７７】
剥離層１１は、例えば上記構成物質を溶剤に溶解・分散してなる塗料を公知の方法で、転写用基体である仮支持体１０上に塗布することにより形成される。
【００７８】
このように形成された転写用積層体（転写用磁気記録媒体）を用いて、転写工程を経て、磁気カード、もしくは磁気ストライプ付き通帳を作成するには、転写用磁気記録媒体の原反を、所定の幅に裁断し作成した転写用磁気テープを用いることができる。転写用磁気テープの感熱接着層１２表面を磁気カード形成に用いる基体２ａもしくは通帳用の基体の表面に接触させ、転写用磁気テープの仮支持体フィルム１０側から、接着層が９０℃以上となるように加圧、加熱せしめ両者を接着させる。その後、転写用磁気テープの仮支持体フィルム１０を剥離層１１との界面より剥離して、磁気カード用基体の上に、剥離層１１を最上層とした磁気記録層を転写させる。
【００７９】
特に磁気カードの場合には、上記のダイレクト塗布方式、または、転写方式により磁気記録層をカード基体２ａ基体上の一部または全面に形成した後に、平圧プレス機等を使ってそれ以外のカード構成材料であるカード用基体１ａ、及びうら面模様層７を施した基体１ｂ、更にうら面磁気ストライプ８を形成した基体２ｂと共に熱融着を行い、着色層、模様層、保護層形成前のカード基体を得る。
【００８０】
以上の熱融着工程でカード表面は平坦になるが、このように、磁気記録層３がカード基体２ａの一部に形成されている場合において、カード基体表面と磁気ストライプ表面とを面一にすることは、その後の着色層４、文字、図案等の模様層５、保護層６等を形成し、完成したカードにおける磁気ストライプの隠蔽性（外観上磁気ストライプを見えなくする）を向上させる点でより好ましい。
【００８１】
次に本発明の磁気記録層を設けたカード基体上もしくは通帳基体上に設ける着色層４及び模様層５は、磁気記録層３の色を隠蔽するために、また、カードもしくは通帳自体の装飾性を向上させる為に塗布される。このため、隠蔽性の重要な着色層３に関しては単層とは限らず、多層となる場合もある。着色層に用いる顔料は、無機顔料としては、アルミナ、酸化チタン、酸化クロム、酸化鉄、酸化亜鉛、硫酸バリウムなど、有機顔料としては、アゾ系顔料、フタロシアニン系顔料、キナクリドン系顔料、ペリレン系顔料、アントラキノン系顔料、チオインジゴ系顔料、インダンスレン系顔料など多々あるが特に限定されるものではない。
【００８２】
これら着色層４、模様層５を形成するには、顔料をバインダー樹脂中に単独もしくは２種以上混合し、公知の方法で分散させて、着色用塗布液を作成し、公知の方法で塗布する。
【００８３】
着色層４、模様層５は、例えば顔料、樹脂バインダー及び樹脂バインダーを溶解する溶剤を含有する印刷インキを、前述のカード基体上もしくは通帳基体上に塗布、印刷することにより形成できる。
【００８４】
樹脂バインダー、溶剤としては磁気記録層の箇所で述べた前述のものを用いることができる。
【００８５】
着色層４、模様層５の形成にはグラビア印刷、フレキソ印刷、オフセット印刷、スクリーン印刷等の公知の印刷方法を用いることが出来る。
模様層、着色層の膜厚は、薄すぎると磁気記録層の磁気色を隠蔽することができず、厚すぎるとスペーシングロスのため再生出力が低下する。このため、通常０．５〜２０μｍの範囲で用いられる。
【００８６】
更に磁気記録層の磁気色をより効果的に隠蔽する方法として、磁気記録層３と着色層４、模様層５の間に金属蒸着膜を設けることができ、アルミニウム、錫、金、銀、白金、等の金属蒸着膜を使用することが出来る。この方法を用いれば、着色用塗料の塗布による塗膜形成に比べて、より薄い膜厚で磁気色の隠蔽が可能となり、出力、分解能などの特性の劣化を防ぐことが可能である。
金属蒸着膜として用いられる膜厚の範囲は、通常、０．０５〜０．１μｍである。
【００８７】
更に以上の磁気カード基体２ａもしくは通帳用基体上に磁気記録層３、着色層４及び模様層５を順に設けた上に、形成された各層の最表層として表面保護の機能をも有する層である保護層６を設けることができる。
【００８８】
保護層６を構成する物質としては、耐久性に富みかつプレス適性を有する材料が好ましく、前記の剥離層で使用した物質が使用でき、例えば、セルロース系樹脂、ポリビニルブチラール樹脂、エポキシ樹脂、フェノール樹脂、ポリエステル樹脂、ポリウレタン樹脂、アクリル樹脂、ポリメチルメタクリレート及びその共重合体、メラミン樹脂等及びこれらの樹脂の混合物を挙げることができる。
【００８９】
更に、保護層６中には、必要に応じて、皮膜改質剤として大豆レシチン、フタル酸系可塑剤、マイクロシリカ、あるいはワックス等を添加することもできる。
【００９０】
保護層６は、例えば上記構成物質を溶剤に溶解・分散してなる塗料を公知の方法で前述の磁気記録層３、着色層４及び／もしくは模様層５を施したカード基体上２ａもしくは通帳基体上に塗布することにより形成される。
【００９１】
また、特に磁気カードの場合には上記の保護層６を形成した後に平圧プレス機等を使って熱プレスを行い印刷時に生じた磁気カード表面の凹凸を平坦化することは、磁気カード基体上に形成された磁気記録層３、着色層４、模様層５の保護層６による保護効果を向上させる点でより好ましい。
【００９２】
以上の着色層４、模様層５、保護層６は、上記の塗布方法により順次形成する他に、一旦、転写用基体１０上に剥離層１１、模様層１３、着色層１４の順に塗布形成し更に感熱接着層１２を塗布する事で図６に示される転写用隠蔽層積層体を作成し、磁気記録層までを形成したカード基体もしくは通帳用基体にこの転写用積層体の接着剤１２をカード基体もしくは通帳用基体に接するように重ね、平圧プレス機等を使って加圧、加熱せしめ両者を接着させ、その後、転写用隠蔽層積層体の仮支持体フィルム１０を剥離層１１との界面より剥離して、磁気カード用基体もしくは通帳用基体の上に、剥離層１１を最上層とした隠蔽層を転写させる方法も可能である。
【００９３】
以上述べてきた隠蔽層付き磁気カードもしくは磁気ストライプ付き通帳の作成方法は、塗布もしくは転写によってカード基体上に形成した磁気記録層上に、着色層と保護層、もしくは模様層と着色層と保護層を、塗布または転写によってカード全面もしくは通帳全面に形成して、磁気カードもしくは磁気ストライプ付き通帳を作成するものである。
【００９４】
しかしながら下記に示すように、磁気記録層と磁気記録層以外の模様層、着色層、保護層等の層とを全て転写用基体である仮支持体フィルム上に作成した後、必要に応じて接着層を付与して、それらをストライプ状に裁断し、カード用基体もしくは通帳用基体上に一度に転写することによって着色層、模様層付き磁性層ストライプを持つ磁気カード用記録媒体を形成することも出来る。
【００９５】
すなわちこの方法では、前記図６に示すような隠蔽層用転写積層体の接着剤１２の形成前までを同様の方法で仮支持体フィルム１０上に形成し、その後さらに磁気記録層３、接着剤１２を順に形成し作成した図７に示すような転写用積層体を、前述、隠蔽カード方式のようにそのままカード全面に転写させるのではなく、テープ状に裁断し、カード基体もしくは通帳用基体に接着剤層１２をカード基体に接するように重ねて、プレス機で加圧、加熱接着して後、仮支持体フィルム１０を剥離層１１との界面より剥離して、磁気カードもしくは通帳、の上に剥離層１１を最上層とした層構成をテープ状に転写させる。
【００９６】
この場合転写後に磁気記録層を隠蔽する必要がない。さらにこの模様層付き磁性層を持つ転写テープを使い、以下のような工程を経て図８の磁気カード、または図９磁気ストライプ付き通帳を形成することができる。
【００９７】
すなわち、磁気カードの場合は図８に示すように、まずオーバーシート２ａ上にこの転写用積層体の転写層によるストライプを一部に形成した後に、２ａを１ａ、１ｂ、２ｂとともに平圧プレス機等を使って熱融着する。１ａはそれ以外のカード構成材料である模様層５を施したカード用基体１ａであってよいし、１ｂはうら面模様層７を施した基体１ｂであってよい、さらに２ｂはうら面磁気ストライプ８を形成した基体２ｂであってよい。これら手法を用いることによって複雑な模様を持つ、意匠性に優れた磁気カードを成形することができる。
【００９８】
通帳の場合は図９に示すように、基体９にこの転写用積層体の転写層によるストライプを形成する。この転写層の磁性層はすでに隠蔽されているので、着色層を基体９の上に積層することなく、直接に基体９上の磁気ストライプ以外の部分に模様層５を形成することができる。
【００９９】
それゆえ、図８または図９に示される着色または絵柄を有する転写用積層体においては、磁気記録層３をカード基体上２ａ、または通帳用基体９に形成後、隠蔽層を形成する必要がなく、前述の隠蔽カード、通帳方式に比べて意匠性、審美性の点で劣るものの、簡便な方法で磁気ストライプの磁気層色を任意の色、模様により隠蔽することが可能である。
【０１００】
本発明の主旨は、「おもて面磁気ストライプ付き識別カード」｛保磁力：５２．０ｋＡ／ｍ（６５０エルステッド）｝の磁気記録層に例えば六方晶フェライト系磁性粉をもちいて、その角形比が０．９０以上、０．９９以下、かつＳＦＤが０．０１以上、０．２０以下、より望ましくは角形比が０．９１以上、０．９９以下、かつＳＦＤが０．０１以上、０．１４以下を達成する事で、磁気カードにおける表面と磁気記録層との間の着色層、模様層層、保護層等の総厚みが厚い場合に、従来の磁気記録層を使用したときよりも高い分解能をもたらすものであり、これにより磁気カード、通帳における意匠の自由度を広げるものである。
【０１０１】
それゆえ、実施形態は上記の「隠蔽型磁気カードもしくは通帳」、「着色層または模様層を有する磁気カード、通帳製造用転写用積層体」に限ったものではなく、磁気カード、通帳の磁気記録層上に介在するいかなる機能層を有する磁気記録媒体に対しても、本発明が有効であることは言うまでもない。
【０１０２】
【実施例】
以下に実施例及び比較例を用いて本発明をさらに詳細に説明するが、本発明は実施例に限定されるものではない、尚、以下「部」は質量部を表すものとする。
以下、磁気特性の異なる磁性粉を用いて、磁性層膜厚、非磁性層膜厚を変化させながら各種の転写用磁気記録媒体サンプルを作製し、転写工程を経て測定用の磁気記録媒体を作製し、磁気特性、電磁変換特性を測定した。
【０１０３】
（実施例１）
転写用基体である仮支持体フィルムとして、厚み２４μｍのポリエチレンテレフタレートフィルムを用い、このフィルムの片面上に下記ａ、ｂ、ｃの各組成物を用い、剥離層を乾燥後膜厚１μｍ、磁気記録層乾燥後膜厚を残留磁束φｒが１．４５〜１．５５（μＷｂ／ｍ）となるように、また接着剤層を乾燥後膜厚１．５μｍとなるように順次形成した後、所定幅に裁断して転写用磁気テープを作製した。
【０１０４】
（ａ：剥離層用組成物）
ポリビニルブチラール樹脂                                １０部
（積水化学社製、『エスレックＢＭ−１』）
ＭＥＫ                                                  ３５部
トルエン                                                ３５部
エチルアルコール                                        ２０部
【０１０５】
（ｂ：磁気記録層用組成物）
磁性粉Ａ                                                ４０部
｛バリウムフェライト系、保磁力５３．５（ｋＡ／ｍ）｝
塩化ビニル系樹脂                                          ４部
（日本ゼオン社製、『ＭＲ−１１０』）
ポリウレタン樹脂                                          ４部
（大日本インキ化学工業社製、『Ｔ−５２０６』
ＭＥＫ                                                  ２０部
トルエン                                                ２０部
シクロヘキサノン                                          ８部
【０１０６】
（ｃ：接着剤層用組成物）
ポリウレタン樹脂                                      １．５部
（大日本インキ化学工業社製、『ＴＳ−０３』）
塩化ビニル−酢酸ビニル共重合体樹脂                    ３．５部
（電気化学社製、『１０００ＬＴ３』）
ＭＥＫ                                                  ４５部
トルエン                                                ５０部
【０１０７】
上記の転写用磁気テープをカード基体の一部となる厚み１００μｍのオーバーシートの所定の位置にヒートシール機を用い熱融着させその後に仮支持体フィルムを剥離させて磁気ストライプ付きのオーバーシートを得た。
【０１０８】
この磁気記録層を形成したオーバーシートをこれに接して厚み２８０μｍコアシートを２枚重ね更に反対面に１００μｍのオーバーシートを１枚を重ねて、平圧プレスを用いて温度１５０℃、圧力２５ｋｇ／ｃｍ２  、時間１５分、熱プレスを行い、その後、圧力を保持したまま３０分程度の時間をかけて常温まで冷却する事により、磁気ストライプの表面とカード用基体面が同一面となったカード基体を得た。
【０１０９】
このカード基体上に磁気ストライプを隠蔽する目的で、下記ｄの着色層１用組成物をグラビア印刷機により、乾燥後の厚みが４μｍになるように塗布を行い、着色層１を形成した。
【０１１０】
（ｄ：着色層１用組成物）
アルミニウム粉末                                        ２０部
塩化ビニル−酢酸ビニル共重合体樹脂                      １０部
（ユニオンカーバイド社製、『ＶＡＧＨ』）
ＭＥＫ                                                  ３５部
トルエン                                                ２５部
酢酸エチル                                              １０部
【０１１１】
その上にカードデザインの白色の下地を作るため、下記ｅの着色層２用組成物をグラビア印刷機により、乾燥後の厚みが４μｍになるように塗布を行い、着色層２を形成した。
【０１１２】
（ｅ：着色層２用組成物）
酸化チタン                                              ２０部
塩化ビニル−酢酸ビニル共重合体樹脂                      １０部
（ユニオンカーバイド社製、『ＶＡＧＨ』）
ＭＥＫ                                                  ３５部
トルエン                                                ２５部
酢酸エチル                                              １０部
【０１１３】
上記の磁気記録層、着色層を保護する目的で、下記ｆの保護層用組成物をグラビア印刷機により、乾燥後の厚みが２μｍになるように塗布を行った。
【０１１４】
（ｆ：保護層用組成物）
アクリル樹脂                                            １６部
（大日本インキ化学工業社製『ＫＵ−２７３』）
タルク顔料
（松村産業社製『＃５０００  ＰＪ』）                    ８部
イソシアネート系硬化剤
（大日本インキ化学工業社製『Ｄ−７５０』）
ＭＥＫ                                                  ３７部
トルエン                                                ３７部
【０１１５】
以上のカード基体を平圧プレスを用いて温度１１０℃、圧力２５ｋｇ／ｃｍ２、時間１５分、熱プレスを行い、その後、圧力を保持したまま３０分程度の時間をかけて常温まで冷却する事により、磁気カード表面の平滑性を高めた。
その後、所望のサイズに打ち抜き加工することで磁気記録層上の非磁性層の厚みが１０μｍの本発明の磁気カードを作成した。
【０１１６】
（実施例２）
実施例１において、転写用磁気テープの磁気記録層の残留磁束密度がφｒ１．５５〜１．６５（μＷｂ／ｍ）となるような膜厚に塗布を行い、それ以外は実施例１と同様にして転写用磁気テープを作成し、その後に実施例１と同様にして磁気記録層上の非磁性層の厚みが１０μｍの本発明の磁気カードを作成した。
【０１１７】
（実施例３）
実施例１において、転写用磁気テープの磁気記録層の残留磁束密度φｒが１．７０〜１．８０（μＷｂ／ｍ）となるような膜厚に塗布を行い、それ以外は実施例１と同様にして転写用磁気テープを作成し、その後に実施例１と同様にして磁気記録層上の非磁性層の厚みが１０μｍの本発明の磁気カードを作成した。
【０１１８】
（参考例１）
実施例１において、着色層２の形成は行わずに、保護層を形成し、それ以外は実施例１と同様にして磁気記録層上の非磁性層の厚みが６μｍの本発明の磁気カードを作成した。
【０１１９】
（参考例２）
実施例２において、着色層２の形成は行わずに、保護層を形成し、それ以外は実施例２と同様にして磁気記録層上の非磁性層の厚みが６μｍの本発明の磁気カードを作成した。
【０１２０】
（参考例３）
実施例３において、着色層２の形成は行わずに、保護層を形成し、それ以外は実施例３と同様にして磁気記録層上の非磁性層の厚みが６μｍの本発明の磁気カードを作成した。
【０１２１】
（実施例４）
実施例１において、転写用磁気テープの磁気記録層用を下記ｇの組成物を用い、磁気記録層乾燥後の残留磁束密度φｒが１．４５〜１．５５（μＷｂ／ｍ）となるような膜厚に磁気記録層を形成し、それ以外は実施例１と同様にして磁気記録層上の非磁性層の厚みが１０μｍの磁気カードを作成した。
【０１２２】
（ｇ：磁気記録層用組成物）
磁性粉Ｂ                                                ４０部
｛バリウムフェライト系、保磁力５２．５（ｋＡ／ｍ）｝
塩化ビニル系樹脂                                          ４部
（日本ゼオン社製、『ＭＲ−１１０』）
ポリウレタン樹脂                                          ４部
（大日本インキ化学工業社製、『Ｔ−５２０６』
ＭＥＫ                                                  ２０部
トルエン                                                ２０部
シクロヘキサノン                                          ８部
【０１２３】
（実施例５）
実施例４において、転写用磁気テープの磁気記録層乾燥後の残留磁束密度φｒが１．５５〜１．６５（μＷｂ／ｍ）となるような膜厚に磁気記録層を形成し、それ以外は実施例４と同様にして磁気記録層上の非磁性層の厚みが１０μｍの磁気カードを作成した。
【０１２４】
（参考例４）
実施例４において、転写用磁気テープの磁気記録層乾燥後の残留磁束密度φｒが１．６５〜１．７５（μＷｂ／ｍ）となるような膜厚に磁気記録層を形成し、それ以外は実施例４と同様にして磁気記録層上の非磁性層の厚みが１０μｍの磁気カードを作成した。
【０１２５】
（参考例５）
実施例４において、着色層２の形成は行わずに、保護層を形成し、それ以外は実施例４と同様にして磁気記録層上の非磁性層の厚みが６μｍの磁気カードを作成した。
【０１２６】
（参考例６）
実施例５において、着色層２の形成は行わずに、保護層を形成し、それ以外は実施例５と同様にして磁気記録層上の非磁性層の厚みが６μｍの磁気カードを作成した。
【０１２７】
（参考例７）
参考例４において、着色層２の形成は行わずに、保護層を形成し、それ以外は参考例４と同様にして磁気記録層上の非磁性層の厚みが６μｍの磁気カードを作成した。
【０１２８】
（実施例６）
実施例１において、転写用磁気テープの磁気記録層用を下記ｈの組成物を用い、磁気記録層乾燥後の残留磁束密度φｒが１．４５〜１．５５（μＷｂ／ｍ）となるような膜厚に磁気記録層を形成し、それ以外は実施例１と同様にして磁気記録層上の非磁性層の厚みが１０μｍの磁気カードを作成した。
【０１２９】
（ｈ：磁気記録層用組成物）
磁性粉Ｃ                                                ４０部
｛バリウムフェライト系、保磁力５３．０（ｋＡ／ｍ）｝
塩化ビニル系樹脂                                          ４部
（日本ゼオン社製、『ＭＲ−１１０』）
ポリウレタン樹脂                                          ４部
（大日本インキ化学工業社製、『Ｔ−５２０６』
ＭＥＫ                                                  ２０部
トルエン                                                ２０部
シクロヘキサノン                                          ８部
【０１３０】
（参考例８）
実施例６において、転写用磁気テープの磁気記録層乾燥後の残留磁束密度φｒが１．５５〜１．６５（μＷｂ／ｍ）となるような膜厚に磁気記録層を形成し、それ以外は実施例６と同様にして磁気記録層上の非磁性層の厚みが１０μｍの磁気カードを作成した。
【０１３１】
（参考例９）
実施例６において、転写用磁気テープの磁気記録層乾燥後の残留磁束密度φｒが１．６５〜１．７５（μＷｂ／ｍ）となるような膜厚に磁気記録層を形成し、それ以外は実施例６と同様にして磁気記録層上の非磁性層の厚みが１０μｍの磁気カードを作成した。
【０１３２】
（参考例１０）
実施例６において、着色層２の形成は行わずに、保護層を形成し、それ以外は実施例６と同様にして磁気記録層上の非磁性層の厚みが６μｍの磁気カードを作成した。
【０１３３】
（参考例１１）
参考例８において、着色層２の形成は行わずに、保護層を形成し、それ以外は参考例８と同様にして磁気記録層上の非磁性層の厚みが６μｍの磁気カードを作成した。
【０１３４】
（参考例８１２）
参考例９において、着色層２の形成は行わずに、保護層を形成し、それ以外は参考例９と同様にして磁気記録層上の非磁性層の厚みが６μｍの磁気カードを作成した。
【０１３５】
（比較例１）
実施例１において、転写用磁気テープの磁気記録層用を下記ｉの組成物を用い、磁気記録層乾燥後の残留磁束密度φｒが１．４５〜１．５５（μＷｂ／ｍ）となるような膜厚に磁気記録層を形成し、それ以外は実施例１と同様にして磁気記録層上の非磁性層の厚みが１０μｍの磁気カードを作成した。
【０１３６】
（ｉ：磁気記録層用組成物）
磁性粉Ｄ                                                ４０部
｛バリウムフェライト系、保磁力５３．０（ｋＡ／ｍ）｝
塩化ビニル系樹脂                                          ４部
（日本ゼオン社製、『ＭＲ−１１０』）
ポリウレタン樹脂                                          ４部
（大日本インキ化学工業社製、『Ｔ−５２０６』
ＭＥＫ                                                  ２０部
トルエン                                                ２０部
シクロヘキサノン                                          ８部
【０１３７】
（比較例２）
比較例１において、転写用磁気テープの磁気記録層乾燥後の残留磁束密度φｒが１．５５〜１．６５（μＷｂ／ｍ）となるような膜厚に磁気記録層を形成し、それ以外は比較例１と同様にして磁気記録層上の非磁性層の厚みが１０μｍの磁気カードを作成した。
【０１３８】
（比較例３）
比較例１において、転写用磁気テープの磁気記録層乾燥後の残留磁束密度φｒが１．６５〜１．７５（μＷｂ／ｍ）となるような膜厚に磁気記録層を形成し、それ以外は比較例１と同様にして磁気記録層上の非磁性層の厚みが１０μｍの磁気カードを作成した。
【０１３９】
（参考例１３）
比較例１において、着色層２の形成は行わずに、保護層を形成し、それ以外は比較例１と同様にして磁気記録層上の非磁性層の厚みが６μｍの磁気カードを作成した。
【０１４０】
（参考例１４）
比較例２において、着色層２の形成は行わずに、保護層を形成し、それ以外は比較例２と同様にして磁気記録層上の非磁性層の厚みが６μｍの磁気カードを作成した。
【０１４１】
（参考例１５）
比較例３において、着色層２の形成は行わずに、保護層を形成し、それ以外は比較例３と同様にして磁気記録層上の非磁性層の厚みが６μｍの磁気カードを作成した。
【０１４２】
（比較例４）
実施例１において、転写用磁気テープの磁気記録層用を下記ｊの組成物を用い、磁気記録層乾燥後の残留磁束密度φｒが１．４５〜１．５５（μＷｂ／ｍ）となるような膜厚に磁気記録層を形成し、それ以外は実施例１と同様にして磁気記録層上の非磁性層の厚みが１０μｍの磁気カードを作成した。
【０１４３】
（ｊ：磁気記録層用組成物）
磁性粉Ｅ                                                ４０部
｛戸田工業製、『ＣＴＸ−９７０』、コバルト被着γ酸化鉄、
保磁力５３．０（ｋＡ／ｍ）｝
塩化ビニル系樹脂                                          ４部
（日本ゼオン社製、『ＭＲ−１１０』）
ポリウレタン樹脂                                          ４部
（大日本インキ化学工業社製、『Ｔ−５２０６』
ＭＥＫ                                                  ２０部
トルエン                                                ２０部
シクロヘキサノン                                          ８部
【０１４４】
（比較例５）
比較例４において、転写用磁気テープの磁気記録層乾燥後の残留磁束密度φｒが１．５５〜１．６５（μＷｂ／ｍ）となるような膜厚に磁気記録層を形成し、それ以外は比較例４と同様にして磁気記録層上の非磁性層の厚みが１０μｍの磁気カードを作成した。
【０１４５】
（比較例６）
比較例４において、転写用磁気テープの磁気記録層乾燥後の残留磁束密度φｒが１．６５〜１．７５（μＷｂ／ｍ）となるような膜厚に磁気記録層を形成し、それ以外は比較例４と同様にして磁気記録層上の非磁性層の厚みが１０μｍの磁気カードを作成した。
【０１４６】
（参考例１６）
比較例４において、着色層２の形成は行わずに、保護層を形成し、それ以外は比較例４と同様にして磁気記録層上の非磁性層の厚みが６μｍの磁気カードを作成した。
【０１４７】
（参考例１７）
比較例５において、着色層２の形成は行わずに、保護層を形成し、それ以外は比較例５と同様にして磁気記録層上の非磁性層の厚みが６μｍの磁気カードを作成した。
【０１４８】
（参考例１８）
比較例６において、着色層２の形成は行わずに、保護層を形成し、それ以外は比較例６と同様にして磁気記録層上の非磁性層の厚みが６μｍの磁気カードを作成した。
【０１４９】
（試験項目及び結果）
実施例１〜６、比較例１〜６、参考例１〜１８により得られた隠蔽型磁気カードについて、記録再生特性の「再生出力」、「分解能」及び磁気静特性の「保磁力Ｈｃ」、「角形比」、「ＳＦＤ」を以下の方法により求めた。
【０１５０】
磁気カードの記録再生特性は、ミナトエレクトロニクス社製ｍｏｄｅｌ６９００磁気カード・アナライザーを使用し、測定を行った。
【０１５１】
平均再生出力（８磁束反転／ｍｍ（２００ｂｐｉ））については以下の条件にて、記録再生を行い、基準再生テープの再生出力との比でその大きさを表した。
0003669479.tif 000002
【０１５２】
分解能は、以下の条件にて、平均再生出力｛２０磁束反転／ｍｍ（５００ｂｐｉ）｝を求め、上記測定の平均再生出力｛８磁束反転／ｍｍ（２００ｂｐｉ）｝で除し、（％）で結果を算出した。
0003669479.tif 000003
【０１５３】
磁気カードの磁気静特性は、理研電子製ＶＳＭを使用し、最大印加磁場２００ｋＡ／ｍ（２５１３エルステッド）の条件にて磁気カード磁気記録媒体の配向長手方向の測定を行い「保磁力Ｈｃ」、「角形比（Ｂｒ／Ｂｍ）」、「ＳＦＤ」を求めた。
【０１５４】
また、ＳＦＤは、第１０図に示すように、測定したヒステレシスループ上において、第２象限上１／２ＭｒにあたるＨ１と第３象限上の１／２（−Ｍｒ）にあたるＨ２、及びＨｃから以下の式により求められる。
ＳＦＤ＝｛｜Ｈ２｜−｜Ｈ１｜｝／Ｈｃ
【０１５５】
【表１】
0003669479.tif 000004
【０１５６】
【表２】
0003669479.tif 000005
【０１５７】
「おもて面磁気ストライプ付き識別カード」の規定では、平均再生出力（２００ｂｐｉ）が８０％以上１３０％以下、かつ分解能が７０％以上である事が要求されている。
【０１５８】
着色層、模様層、保護層等の非磁性層を合計した厚みが従来より厚い１０μｍの場合、表１、表２の実施例、比較例の結果及び図１１に示されるように、比較例においては膜厚の変更によってφｒを調整しても、上記規定の要求品質を満たすことが出来ない。これに対して実施例においてはφｒを調整することによって、要求品質を満たす領域を設定することが可能であることが示されている。
【０１５９】
以上のことから、本発明により、磁気記録層上に形成される着色層、模様層、保護層等の非磁性層の膜厚を厚くすることが可能となり、これら非磁性層の設計の自由度が大きくなることで、意匠性が高く、かつ審美性に優れたプラスチック製磁気カードの製造が可能になる。
【０１６０】
【発明の効果】
磁気記録層上にこれを完全に被覆する着色層、模様層等の非磁性層が形成された磁気カード用磁気記録媒体、もしくは該磁気記録媒体を製造するときに用いる転写用積層体において、磁気記録層の角形比を０．９０以上、０．９９以下、ＳＦＤを０．０１以上０．２０以下と規定することによって、非磁性層の厚みが１０μｍとなった時でも、再生出力と分解能をともに高い特性値で実現する磁気記録媒体を提供することができる。このような磁気記録媒体は、厚い隠蔽層で磁気記録層性層を完全に被覆できるため磁気カードとして使用した時に意匠上の自由度が高く利用価値が極めて高い。
【図面の簡単な説明】
【図１】隠蔽方式により作成した磁気カードの断面構造図。
【図２】隠蔽方式により作成した通帳の断面構造図。
【図３】オーバーシート上にダイレクト塗布方式により磁気記録層を形成した磁気カードの中間積層体の断面構造図。
【図４】オーバーシート上に転写方式により磁気記録層を形成した磁気カードの中間積層体の断面構造図。
【図５】仮支持体フィルム上に剥離層、磁気記録層、接着剤を塗布し、作成した転写型磁気テープの断面構造図。
【図６】仮支持体フィルム上に剥離層、文字・図案の模様層、着色層、接着剤を塗布し、作成した隠蔽層用の転写用積層体の断面構造図。
【図７】仮支持体フィルム上に剥離層、文字・図案の模様層、着色層、磁気記録層、接着剤を塗布し、作成した転写型磁気テープの断面構造図。
【図８】着色または絵柄を有する転写用磁気積層体を用いて作製された磁気カードの断面構造図。
【図９】磁気記録層を有する転写積層体を使用し転写方式にて、通帳用基体上に磁気ストライプを形成した場合の通帳磁気ストライプ部分の断面構造図。
【図１０】ヒステリシスループからのＳＦＤ算出方法。
【図１１】非磁性層厚み１０μｍにおける実施例、比較例の平均出力／分解能の関係。
【符号の説明】
１ａ  カード基体用コアシート
１ｂ  カード基体用コアシート
２ａ  カード基体用オーバーシート
２ｂ  カード基体用オーバーシート
３    磁気記録層
４    着色層
５    模様層
６    保護層
７    模様層
８    磁気記録層
９    通帳用基体
１０    仮支持体フィルム
１１    剥離層
１２    接着剤
１３    模様層
１４    着色層
【図１】
0003669479.tif 000006
【図２】
0003669479.tif 000007
【図３】
0003669479.tif 000008
【図４】
0003669479.tif 000009
【図５】
0003669479.tif 000010
【図６】
0003669479.tif 000011
【図７】
0003669479.tif 000012
【図８】
0003669479.tif 000013
【図９】
0003669479.tif 000014
【図１０】
0003669479.tif 000015
【図１１】
0003669479.tif 000016